상기 C 의 함량 이 0 . 4 중량 % 미만 인 경우 에 는 소입 성 이 확보 되 지 않 아 스프링 용 강재 에 요구 되 는 강도 를 확보 할 수 없 다 . 또한 , C 함량 이 0 . 6 중량 % 를 초과 하 는 경우 에 는 소입 소려 처리 시 쌍정 ( twin ) 형 마르텐 사이트 조직 이 형성 되 어 소재 균열 이 발생 하 기 때문 에 피로 강도 가 현저히 떨어지 게 된다 . 그 뿐 만 아니 라 , 고강도 화 에 따른 충분 한 인성 확보 와 고 Si 첨가 에 의해 발생 되 는 소재 탈탄 을 억제 하 는 것 이 어렵 기 때문 에 C 함량 은 0 . 4 ~ 0 . 6 중량 % 로 제한 하 는 것 이 바람직 하 다 .